(57)【特許請求の範囲】
【請求項１】
画像表示パネルの表示面基板に、透明フィルムの表面に導電性メッシュが形成され、該透明フィルムの裏面に粘着加工が施された電磁波シールド材を、前記粘着加工が施された面を向けて積層し、前記導電性メッシュの面側に、動的粘弾性特性及び弾性率についてそれぞれ次の（イ）及び（ロ）の要件を具備する透明粘着材を用いて光学フィルターを密着一体化したことを特徴とする画像表示装置。
（イ）透明粘着材の厚みと周波数分散で測定した動的粘弾性特性の関係が下記式の範囲にあること。
Ｋ＝ｄ×２πｆ×√（ρ／３Ｇ’）≧０．５
ｄ  ：透明粘着材の厚み（ｍ）
ｆ  ：ｔａｎδピーク値の周波数（Ｈｚ）
ρ  ：透明粘着材の密度（ｋｇ／ｍ3 ）
Ｇ’：ｔａｎδピーク値の貯蔵弾性率（Ｐａ）
（ロ）透明粘着材が下記（ａ）及び（ｂ）の弾性率の範囲にあること。
（ａ）測定温度２０℃、周波数１Ｈｚでの貯蔵弾性率Ｇ’（１Ｈｚ）が５×１０3 〜５×１０5 Ｐａ。
（ｂ）基準温度２０℃、周波数１０-7Ｈｚでの貯蔵弾性率Ｇ’（１０-7Ｈｚ）が５×１０1 〜５×１０3 Ｐａ。
【請求項２】
電磁波シールド材の、電極が設けられる周縁部を残して、電磁波シールド材面と光学フィルターとを透明粘着材を用いて密着一体化したことを特徴とする請求項１に記載の画像表示装置。
【請求項３】
前記透明粘着材がアクリル系樹脂、エポキシ系樹脂、ウレタン系樹脂、シリコーン系樹脂、ゴム系樹脂のいずれかからなるシート状であることを特徴とする請求項１〜２のいずれかに記載の画像表示装置。
【請求項４】
前記光学フィルターは、反射防止、近赤外線カット、色調補正、表面硬度向上のいずれか一つ以上の機能を有することを特徴とする請求項１〜３のいずれかに記載の画像表示装置。
【請求項５】
前記光学フィルターは、ポリエステル系樹脂、アクリル系樹脂、ポリカーボネート系樹脂、脂環式ポリオレフィン系樹脂及びガラスの少なくとも１つ以上の透明基材を用いた厚さ０．１ｍｍ〜５ｍｍのものである請求項１〜４のいずれかに記載の画像表示装置。
【発明の詳細な説明】
【０００１】
【発明の属する技術分野】
本発明は、視認性、耐衝撃性に優れ、フィルター機能を一体化した画像表示装置に関する。
【０００２】
【従来の技術】
プラズマ発光表示装置（ＰＤＰ）等の画像表示装置の表面に何らかの衝撃が加わった場合にその衝撃が画像表示パネルに伝わって表示パネルが破損しないように保護パネルが組み合わされている。この保護パネルには、画像の視認性改良、色合い調整、電磁波カット、リモコン誤動作防止のために反射防止層、色調補正層、電磁波シールド層、近赤外カット層が施されフィルターとも呼ばれている。
【０００３】
従来、表示パネルと保護パネルとの間には一定厚みの空気層を形成し、保護パネルと空気層で衝撃を分散・吸収させて表示パネルの破損を防止する方法が一般的である。さらに、より耐衝撃性の高い強化ガラス板、ポリカーボネート（ＰＣ）板あるいはアクリル板を保護パネルに使用することによって保護パネル自身の破損も防ぎ画像表示装置の耐久性を向上してきた。
【０００４】
ところが上記のような表示パネルと保護パネルの間に空気層を形成した構成では、空気層と保護パネルとの屈折率差に起因する光の反射が大きく、二重写りやコントラストの低下を生じることから、良好な視認性を得るために反射防止層が複数層必要となる。また、表示パネルが破損しないための一定厚みの空気層が必要なことにより、画像表示装置のコストダウンや薄型化が規制されるという問題点があった。
【０００５】
これらの点に鑑み、表示パネルと保護パネルの間に液状樹脂を注入した後、室温で硬化させる方法、ホットメルト接着剤で加熱溶融して接着処理する方法が提案されている。
しかしながら、室温硬化型液状樹脂では気泡や硬化収縮による表示パネルの歪みが生じやすい、ホットメルト接着剤では加熱による表示パネルの機能低下を招きやすいという問題がある。また、電磁波シールド材を組み合わせる場合、市販の硬い粘着シートでは、電磁波シールド材の導電性メッシュの表面凹凸により気泡が生じて視認性を低下させたり、十分な耐衝撃性が得られず、高価な表示パネルが破損するといった問題があった。
【０００６】
【発明が解決しようとする課題】
本発明は、前記問題点を考慮してなされたもので、視認性に優れ、かつ耐衝撃性に優れたフィルター一体型画像表示装置を提供することを目的とする。
【０００７】
【課題を解決するための手段】
本発明者は、視認性及び耐衝撃性に優れたフィルター一体型画像表示装置を得るため種々検討した結果、画像表示パネルの表示面基板と電磁波シールド材と光学フィルターと透明粘着材とを用いて一体化させることにより、本発明に到達した。また、電磁波シールド材の電極の取り出し部を確保するための好適な配置を見出した。
【０００８】
(1) 本発明は、画像表示パネルの表示面基板に、透明フィルムの表面に導電性メッシュが形成され、該透明フィルムの裏面に粘着加工が施された電磁波シールド材を、前記粘着加工が施された面を向けて積層し、前記導電性メッシュの面側に、動的粘弾性特性及び弾性率についてそれぞれ次の（イ）及び（ロ）の要件を具備する透明粘着材を用いて光学フィルターを密着一体化したことを特徴とする画像表示装置である。
（イ）透明粘着材の厚みと周波数分散で測定した動的粘弾性特性の関係が下記式の範囲にあること。
Ｋ＝ｄ×２πｆ×√（ρ／３Ｇ’）≧０．５
ｄ  ：透明粘着材の厚み（ｍ）
ｆ  ：ｔａｎδピーク値の周波数（Ｈｚ）
ρ  ：透明粘着材の密度（ｋｇ／ｍ3 ）
Ｇ’：ｔａｎδピーク値の貯蔵弾性率（Ｐａ）
（ロ）透明粘着材が下記（ａ）及び（ｂ）の弾性率の範囲にあること。
（ａ）測定温度２０℃、周波数１Ｈｚでの貯蔵弾性率Ｇ’（１Ｈｚ）が５×１０3 〜５×１０5 Ｐａ。
（ｂ）基準温度２０℃、周波数１０-7Ｈｚでの貯蔵弾性率Ｇ’（１０-7Ｈｚ）が５×１０1 〜５×１０3 Ｐａ。
【０００９】
(2) 好ましくは、電磁波シールド材の、電極が設けられる周縁部を残して、電磁波シールド材面と光学フィルターとを透明粘着材を用いて密着一体化したことを特徴とする。
【００１０】
(3) 前記透明粘着材がアクリル系樹脂、エポキシ系樹脂、ウレタン系樹脂、シリコーン系樹脂、ゴム系樹脂のいずれかからなるシート状であるものが好ましい。
(4) 前記光学フィルターは、反射防止、近赤外線カット、色調補正、表面硬度向上のいずれか一つ以上の機能を有するものが好ましい。
(5) 前記光学フィルターは、ポリエステル系樹脂、アクリル系樹脂、ポリカーボネート系樹脂、脂環式ポリオレフィン系樹脂及びガラスの少なくとも１つ以上の透明基材を用いた厚さ０．１ｍｍ〜５ｍｍのものであるものが好ましい。
【００１２】
【発明の実施の形態】
以下、本発明の実施の形態について図面を参照して説明する。図１（ａ）は、本発明をプラズマ発光表示装置（ＰＤＰ）として構成した画像表示装置における画像表示パネル１の構造を模式的に示す縦断面図、図１（ｂ）は正面図である。
【００１３】
画像表示パネル１の表示面基板２に電磁波シールド材３が積層されている。電磁波シールド材３の周縁部（４辺）を枠状に残して、光学フィルター５が透明粘着材４を介して密着一体化されている。透明粘着材４及び光学フィルター５が形成されていない領域である電磁波シールド材３の周縁部には、電極６が設けられている。表示面基板２の表面は通常、ガラス板により形成されるが、特に限定されるものではない。
【００１４】
電磁波シールド材３は、透明フィルムの表面に導電性メッシュが形成され、その裏面に粘着加工が施されてなるものが用いられる。透明粘着材４は一層で形成するか、あるいは複数層に形成されていてもよい。
光学フィルター５は、光学的作用を有するもので、例えば、反射防止、近赤外線カット、色調補正、表面硬度向上、のいずれか一つ以上の機能を有するものが用いられる。光学フィルターは、ポリエステル系樹脂、アクリル系樹脂、ポリカーボネート系樹脂、脂環式ポリオレフィン系樹脂及びガラスの少なくとも１つ以上の透明基材を用いた厚さ０．１ｍｍ〜５ｍｍのものが好ましく用いられる。複数層を有するものでもよい。ガスバリヤー等の機能を付加していてもよい。
電極６の形状及び材質は特に限定されないが、透明粘着材４及び光学フィルター５が形成されていない領域である電磁波シールド材３の周縁部に沿って、表面に枠状に形成するのが好ましい。
【００１５】
透明粘着材４は、粘弾性を有する比較的軟質な素材からなる。該透明粘着材４の厚みと周波数分散で測定した動的粘弾性特性の関係は下記式の範囲にあるものである。
【００１６】
Ｋ＝ｄ×２πｆ×√（ρ／３Ｇ’）≧０．５
ｄ  ：透明粘着材の厚み（ｍ）
ｆ  ：ｔａｎδピーク値の周波数（Ｈｚ）
ρ  ：透明粘着材の密度（ｋｇ／ｍ3 ）
Ｇ’：ｔａｎδピーク値の貯蔵弾性率（Ｐａ）
【００１７】
上記のｔａｎδは、後述する粘弾性測定装置で測定して得られたマスターカーブから読みとった。上記式により求められるＫ値が≧０．５となる透明粘着材４を用いて本発明を構成することにより、優れた耐衝撃性を有する画像表示装置が得られる。
【００１８】
また、透明粘着材４は、下記（ａ）及び（ｂ）の弾性率の範囲にあるものである。
（ａ）測定温度２０℃、周波数１Ｈｚでの貯蔵弾性率Ｇ’（１Ｈｚ）が５×１０3 〜５×１０5 Ｐａ。
（ｂ）基準温度２０℃、周波数１０-7Ｈｚでの貯蔵弾性率Ｇ’（１０-7Ｈｚ）が５×１０1 〜５×１０3 Ｐａ。
【００１９】
上記の弾性率は、レオメトリックス社製の粘弾性測定装置ダイナミックアナライザーＲＤＡＩＩを用いて以下の条件で測定する。
・温度：２０〜１５０℃
・角振動数：ω＝０．００５〜５００ｒａｄ／ｓｅｃ
・パラレルプレート：２５ｍｍφ
・歪み量：３％
【００２０】
上記のＲＤＡＩＩで２０℃を基準温度として温度−時間換算のマスターカーブを作成し、周波数ｆ値はｆ（Ｈｚ）＝ω／２πにより算出し、それぞれ貯蔵弾性率Ｇ’、損失弾性率Ｇ”及びＧ”／Ｇ’＝ｔａｎδを読みとる。
【００２１】
上記（ａ）について、周波数１Ｈｚでの貯蔵弾性率Ｇ’（１Ｈｚ）が５×１０3 Ｐａ未満であると、透明粘着材を密着処理した後の形状保持が難しくなる場合があり、５×１０5 Ｐａを超えると、界面の濡れ性が劣り、充分な接着力を確保できない場合がある。
【００２２】
また、上記（ｂ）について、周波数１０-7Ｈｚでの貯蔵弾性率Ｇ’（１０-7Ｈｚ）が５×１０1 Ｐａ未満であると、流動しすぎて密着処理した後、透明粘着材がはみ出したり、パネルがずれるという問題を生じる場合があり、５×１０3 Ｐａを超えると、密着処理時、硬すぎて透明粘着材の僅かな厚みの凹凸により、凹部に気泡が発生するという問題を生じる場合がある。上記のような理由から（ａ）（ｂ）の範囲とする。
【００２３】
透明粘着材４は、例えば、アクリル系樹脂、エポキシ系樹脂、ウレタン系樹脂、シリコーン系樹脂、ゴム系樹脂のいずれかから選択することができる。耐候性及び透明性の良いアクリル系樹脂を用いるのが好ましい。アクリル系樹脂としては、エチレンとα，β不飽和カルボン酸を含有した（メタ）アクリル酸エステル共重合体に金属化合物等を添加して金属イオン架橋したアイオノマー樹脂がある。金属化合物としては、亜鉛イオン、ナトリウムイオン等を有するアセチルアセトン金属錯体、金属酸化物、脂肪酸金属塩等を用いる。アイオノマー樹脂は既にイオン架橋したものを使用してもよいが、製造時に共重合体へ金属化合物を添加してイオン架橋させたものの方が好ましい。また、透明粘着材４は、シート状である感圧性のものが製造しやすい点等から好ましい。
【００２４】
図２は、本発明に係る画像表示装置に用いられる積層板の構成例を示すものである。この画像表示装置用積層板は、上記したような画像表示装置に用いられるもので、シート状をなす上記の透明粘着材４の一方の面が光学フィルター５に圧着積層されている。透明粘着材４の他方の面には、ポリエチレンテレフタレートその他の離型機能を有する離型フィルム４０が貼着されている。離型フィルム４０を剥がしてその面を、画像表示装置に用いられる電磁波シールド材や各種パネル、フィルムに圧着することにより、画像表示装置に適用することができる。
【００２５】
図３は、本発明に係る画像表示装置に用いられる透明粘着シートを示すものである。離型フィルム４０間に透明粘着材４を挟みこんで一体に成形し、透明粘着材４の両面に離型フィルム４０を形成してなる。各面の離型フィルム４０を剥がすことにより、電磁波シールド材３と光学フィルター５との間に介在させて両者を密着一体化させて使用することができる。
【００２６】
以上、本発明の実施の形態を説明したが、本発明は上記の実施の形態に限定されるものではなく、本発明の要旨の範囲で種々の変形、付加等が可能である。画像表示装置をプラズマ発光表示装置（ＰＤＰ）として構成した例を示して説明したが、本発明は、液晶表示装置（ＬＣＤ）、有機エレクトロルミネッセンス（ＥＬ）その他の画像表示装置として構成することもできる。
【００２７】
【実施例】
（実施例１）
光学フィルターの代用としてポリカーボネート（ＰＣ）製の厚さ２．０ｍｍの板（９０ｍｍ×９０ｍｍ）に、アクリル酸エステル共重合体を金属化合物で架橋させた厚さ２．０ｍｍのアクリル系透明粘着シートをロール圧着した。画像表示パネル（表示面基板）代用として厚さ３．０ｍｍのフロートガラス製パネル（１００ｍｍ×１００ｍｍ）面に、市販の導電性メッシュ加工が施された粘着材付き電磁波シールドフィルムをロール圧着した。電磁波シールドフィルムの、電極部分として周縁部５ｍｍを確保したメッシュの面にアクリル系透明粘着シートと接触するような向きでロール圧着し、画像表示装置（サンプル）を得た。
【００２８】
なお、前記アクリル酸エステル共重合体は、ｎ−ブチルアクリレート：７８．４重量％、２−エチルヘキシルアクリレート：１９．６重量％及びアクリル酸：２．０重量％を共重合させたもので、アクリル酸エステル共重合体をＧＰＣ（  ゲルパーミエーションクロマトグラフィー）で測定した分子量及び分子量分布は、重量平均分子量（ＭＷ）：２．２７×１０6 、重量平均分子量（ＭＷ）／数平均分子量（ＭＮ）：３．６であった。
【００２９】
また、前記アクリル系透明粘着シートは、アクリル酸エステル共重合体１００重量部に対して、金属化合物としてアセチルアセトンアルミ塩：０．７重量部を溶融攪拌した後、離型フィルム間に所定厚みでシート状に成形して得たものを用いた。
【００３０】
（実施例２）
光学フィルター基材の代用としてポリカーボネート（ＰＣ）製の厚さ２．０ｍｍの板（９０ｍｍ×９０ｍｍ）に、アクリル酸エステル共重合体を金属化合物で架橋させた厚さ１．０ｍｍのアクリル系透明粘着シートをロール圧着した。画像表示パネル代用として厚さ３．０ｍｍのフロートガラス製パネル（１００ｍｍ×１００ｍｍ）面に、市販の導電性メッシュ加工が施された粘着材付き電磁波シールドフィルムをロール圧着した。電磁波シールドフィルムの、電極部分として周縁部５ｍｍを確保したメッシュの面にアクリル系透明粘着シートと接触するような向きでロール圧着し、画像表示装置（サンプル）を得た。
アクリル系透明粘着シートは実施例１と同様の方法で作製した。
【００３１】
（実施例３）
光学フィルター基材の代用としてポリエチレンテレフタレート（ＰＥＴ）製の厚さ０．２ｍｍのフィルム（９０ｍｍ×９０ｍｍ）に、アクリル酸エステル共重合体を金属化合物で架橋させた厚さ２．０ｍｍのアクリル系透明粘着シートをロール圧着した。画像表示パネル代用として厚さ３．０ｍｍのフロートガラス製パネル（１００ｍｍ×１００ｍｍ）面に市販の導電性メッシュ加工が施された粘着材付き電磁波シールドフィルムをロール圧着した。電磁波シールドフィルムの、電極部分として周縁部５ｍｍを確保したメッシュの面にアクリル系透明粘着シートと接触するような向きでロール圧着し、画像表示装置（サンプル）を得た。
アクリル系透明粘着シートは実施例１と同様の方法で作製した。
【００３２】
上述した各実施例により得られた画像表示装置（サンプル）を用いて下記の試験をした。また、次の評価方法で観察し、評価した。その結果を、表１に示す。なお、各実施例における、本発明の規定するＫ値並びに本発明の規定する（ａ）及び（ｂ）の弾性率等について表１に併せて記載した。
【００３３】
〔耐衝撃試験方法（図４参照）〕：固定した円筒形金属製支持具（外径６０ｍｍ／内径５０ｍｍ／高さ４０ｍｍ) に図４のようにガラス台（厚さ３ｍｍ×１００ｍｍ角) を置き、その上に、＃１２００サンドペーパー（１００ｍｍ角) 、そして各画像表示装置（サンプル）をＰＣ製の板が上になる状態で載せ、９５ｇの鋼球を０．５３ｍの高さから自由落下させた。この時の衝撃値（０．５Ｊ）で画像表示パネル代用フロートガラス製パネルの破壊の有無を観察した。破壊しなかったものを○とした。
【００３４】
〔密着外観評価方法〕：各実施例により得られた画像表示装置（サンプル）の面内を観察し、導電性メッシュの凹凸に気泡のないものを○とした。
【００３５】
【表１】
0003860460.tif 000002
【００３６】
表１の結果から明らかなとおり、各実施例のものは、耐衝撃性に優れ、また、気泡の発生もなく、視認性に優れたものであった。
【００３７】
【発明の効果】
以上説明したように、本発明のフィルター一体型画像表示装置によれば、画像表示装置のコストダウンや薄型化が規制されるという従来技術の問題点を解消することができることに加えて、電磁波シールド材と光学フィルターとの間に設けられた透明粘着材によって、画像表示装置に加わる外力に対する緩衝機能が奏され、優れた耐衝撃性が発揮される。また、透明粘着材が電磁波シールド材の表面によく馴染み、気泡の発生のない、視認性、外観に優れた画像表示装置が提供される。電磁波シールド材の導電性メッシュの微細凹凸に対しても気泡や剥離を発生せずに密着する。
また、電磁波シールド材の、電極が設けられる周縁部を残して、電磁波シールド材面と光学フィルターとを透明粘着材を用いて密着一体化することにより、電磁波シールド材に接続する電極の取り出し部を確保し、電磁波シールド材の機能を有効に発揮させることができる。
【図面の簡単な説明】
【図１】  画像表示パネル１の構造を示すもので、（ａ）は縦断面図、（ｂ）は正面図である。
【図２】  本発明に係る画像表示装置に用いられる積層板の断面図である。
【図３】  本発明に係る画像表示装置に用いられる透明粘着シートの断面図である。
【図４】  実施例における耐衝撃試験方法の説明図である。
【符号の説明】
１  画像表示パネル
２  表示面基板
３  電磁波シールド材
４  透明粘着材
５  光学フィルター
４０  離型フィルム
【図１】
0003860460.tif 000003
【図２】
0003860460.tif 000004
【図３】
0003860460.tif 000005
【図４】
0003860460.tif 000006